(57)【要約】【課題】色材に由来する異物を発生させにくく保存安定性のよい液体組成物を提供すること。【解決手段】本発明に係る液体組成物は、平板状の骨格を有する分子からなる色材と、デオキシリボ核酸及び修飾デオキシリボ核酸の少なくとも一種が担持されたＤＮＡ担体と、溶媒と、を含む。【選択図】なし【特許請求の範囲】
【請求項１】
平板状の骨格を有する分子からなる色材と、
デオキシリボ核酸及び修飾デオキシリボ核酸の少なくとも一種が担持されたＤＮＡ担体と、
溶媒と、
を含む、液体組成物。
【請求項２】
請求項１において、
前記色材は、前記溶媒に完全には溶解しない、液体組成物。
【請求項３】
請求項１又は請求項２において、
前記色材は、顔料、分散染料及び昇華染料から選択される少なくとも一種である、液体組成物。
【請求項４】
請求項１ないし請求項３のいずれか一項において、
前記ＤＮＡ担体は、磁性体を含む、液体組成物。
【請求項５】
請求項１ないし請求項４のいずれか一項において、
前記溶媒は、有機溶剤を含み、
インクジェット記録装置に用いられるインクジェットインクである、液体組成物。
【請求項６】
請求項１ないし請求項４のいずれか一項において、
前記溶媒は、水を含み、
インクジェット記録装置に用いられるインクジェットインクである、液体組成物。
【請求項７】
請求項６において、
前記ＤＮＡ担体には、さらに包接化合物が担持されている、液体組成物。
【請求項８】
請求項６又は請求項７において、
包接化合物が担持された包接担体をさらに含む、液体組成物。
【請求項９】
平板状の骨格を有する分子からなる色材、及び溶媒を含む液体に、デオキシリボ核酸及び修飾デオキシリボ核酸の少なくとも一種が担持されたＤＮＡ担体を混合する混合工程と、
前記ＤＮＡ担体が混合された前記液体から、前記ＤＮＡ担体を回収する回収工程と、
を含む、液体の精製方法。
【請求項１０】
請求項９において、
前記色材は、前記溶媒に完全には溶解しない、液体の精製方法。
【請求項１１】
請求項９又は請求項１０において、
前記色材は、顔料、分散染料及び昇華染料から選択される少なくとも一種である、液体の精製方法。
【請求項１２】
請求項９ないし請求項１１のいずれか一項において、
前記回収工程では、前記ＤＮＡ担体をフィルターを用いて回収する、液体の精製方法。
【請求項１３】
請求項９ないし請求項１２のいずれか一項において、
前記ＤＮＡ担体は、磁性体を含み、
前記回収工程では、磁力によって前記ＤＮＡ担体を回収する、液体の精製方法。
【請求項１４】
請求項９ないし請求項１３のいずれか一項において、
前記溶媒は、有機溶剤を含み、
前記液体は、インクジェット記録装置に用いられるインクジェットインクである、液体の精製方法。
【請求項１５】
請求項９ないし請求項１３のいずれか一項において、
前記溶媒は、水を含み、
前記液体は、インクジェット記録装置に用いられるインクジェットインクである、液体の精製方法。
【請求項１６】
請求項１５において、
前記ＤＮＡ担体には、さらに包接化合物が担持されている、液体の精製方法。
【請求項１７】
請求項１５又は請求項１６において、
包接化合物が担持された包接担体を混合する工程を含む、液体の精製方法。
【発明の詳細な説明】
【技術分野】
【０００１】
本発明は、液体組成物及びその精製方法に関する。
【背景技術】
【０００２】
顔料、染料等の色材は、インクや塗料等の液体組成物に多用され、各種の記録、印刷、印捺におけるカラー表現に用いられている。液体組成物のうちでも、インクジェット記録に用いられるインクジェットインクは、微細なノズルからインクの小滴を吐出して飛翔させて使用されるため、高い純度が求められる。インクジェット記録に使用される典型的なインクジェットインクとして、顔料インク、染料インク等があり、いずれも不純物等の濃度をできるだけ低くして提供される。例えば、特許文献１には、インクジェットインクの製造の際に、加熱処理を行うことにより、不純物等を除去する試みが開示されている。
【先行技術文献】
【特許文献】
【０００３】
【特許文献１】特開２００２−０３０２４３号公報
【発明の概要】
【発明が解決しようとする課題】
【０００４】
しかしながら、顔料や染料等の色材は、その製造（合成）工程において、不純物を完全に除去することは難しく、純度の高いグレードの製品であっても、ある程度の量の不純物が含まれることが通常である。そのような不純物の例としては、色材を構成する色素分子に構造的に類似する色素類似体がある。すなわち、顔料や染料の精製において、構造的に類似している分子を分離することは困難な状況である。
【０００５】
そのような色材を液体（溶媒）中に分散させると、液体中に不純物が溶出して析出することがある。しかもこの現象は経時的に生じる。特に色素分子が平面的な構造を有する色材の場合には、色素分子が互いにスタックした状態で溶媒に分散されており、そのようなスタック状態から色素類似体が徐々に溶媒に溶け出してゆくと考えられる。
【０００６】
平面的な色素分子の構造類似体は、本来の色素分子とは異なる溶解特性や分散特性を示すため、構造類似体が溶媒に溶け出すと、顔料や染料とは異なる析出物を生じ、異物となって溶媒中に析出、分散、浮遊することになる。
【０００７】
本発明の幾つかの態様に係る目的の一つは、色材に由来する異物を発生させにくく保存安定性のよい液体組成物を提供することにある。また、本発明の幾つかの態様に係る目的の一つは、色材に由来する異物を効果的に除去できる液体の精製方法を提供することにある。
【課題を解決するための手段】
【０００８】
本発明は上述の課題の少なくとも一部を解決するためになされたものであり、以下の態様又は適用例として実現することができる。
【０００９】
［適用例１］本発明に係る液体組成物の一態様は、
平板状の骨格を有する分子からなる色材と、デオキシリボ核酸及び修飾デオキシリボ核酸の少なくとも一種が担持されたＤＮＡ担体と、溶媒と、を含む。
【００１０】
本適用例の液体組成物は、デオキシリボ核酸、及び／又は、修飾デオキシリボ核酸によ
って、平板状の骨格を有する分子をトラップし、ＤＮＡ担体に捕集することができる。これにより、本適用例の液体組成物は、色材に由来する異物（例えば色素分子の類似体）を除去ないし低減することができ、色材に由来する異物を発生させにくいので、保存安定性が良好である。
【００１１】
［適用例２］適用例１において、
前記色材は、前記溶媒に完全には溶解しないものであってもよい。
【００１２】
このような液体組成物は、平板状の骨格を有する分子がスタックした状態で溶媒中に分散されており、発色性が良好で、スタック状態から溶出した色素分子類似体をＤＮＡ担体でトラップすることができる。
【００１３】
［適用例３］適用例１又は適用例２において、
前記色材は、顔料、分散染料及び昇華染料から選択される少なくとも一種であってもよい。
【００１４】
このような液体組成物は、色材に由来する異物（例えば色素分子の類似体）を除去ないし低減することができ、色材に由来する異物を発生させにくいので、保存安定性が良好である。
【００１５】
［適用例４］適用例１ないし適用例３のいずれか一例において、
前記ＤＮＡ担体は、磁性体を含んでもよい。
【００１６】
このような液体組成物は、ＤＮＡ担体を磁力を印可することによって収集して固定する、又は、系外に除く（組成物から取り除く）ことができ、ＤＮＡ担体を除いた組成物として容易に使用することができる。
【００１７】
［適用例５］適用例１ないし適用例４のいずれか一例において、
前記溶媒は、有機溶剤を含み、インクジェット記録装置に用いられるインクジェットインクであってもよい。
【００１８】
このような液体組成物は、異物を発生させにくいので、微細な流路やノズルを有するインクジェット記録装置にインクジェットインクとして好適に用いることができる。そして、インクジェット記録装置の吐出安定性を良好にすることができる。
【００１９】
［適用例６］適用例１ないし適用例４のいずれか一例において、
前記溶媒は、水を含み、インクジェット記録装置に用いられるインクジェットインクであってもよい。
【００２０】
このような液体組成物は、異物を発生させにくいので、微細な流路やノズルを有するインクジェット記録装置にインクジェットインクとして好適に用いることができる。そして、インクジェット記録装置の吐出安定性を良好にすることができる。
【００２１】
［適用例７］適用例６において、
前記ＤＮＡ担体には、さらに包接化合物が担持されていてもよい。
【００２２】
このような液体組成物は、色材に由来する不純物の他にも、樹脂が含まれる際の残モノマー等の不純物、液体組成物に容器等から溶解した疎水性基を有する分子、微量の色素分子、及び／又は、色素類似体等の不純物を包接化合物によってトラップし、ＤＮＡ担体に捕集することができる。これにより、本適用例の液体組成物は、各種の不純物を除去ない
し低減することができ、異物を発生させにくいので、保存安定性がさらに良好である。
【００２３】
［適用例８］適用例６又は適用例７において、
包接化合物が担持された包接担体をさらに含んでもよい。
【００２４】
このような液体組成物は、色材に由来する不純物の他にも、樹脂が含まれる際の残モノマー等の不純物、液体組成物に容器等から溶解した疎水性基を有する分子、微量の色素分子、及び／又は、色素類似体等の不純物を包接化合物によってトラップし、包接担体に捕集することができる。これにより、本適用例の液体組成物は、各種の不純物を除去ないし低減することができ、異物を発生させにくいので、保存安定性がさらに良好である。
【００２５】
［適用例９］本発明に係る液体の精製方法の一態様は、
平板状の骨格を有する分子からなる色材、及び溶媒を含む液体に、デオキシリボ核酸及び修飾デオキシリボ核酸の少なくとも一種が担持されたＤＮＡ担体を混合する混合工程と、前記ＤＮＡ担体が混合された前記液体から、前記ＤＮＡ担体を回収する回収工程と、を含む。
【００２６】
本適用例の液体の精製方法によれば、液体に含まれる色材に由来する異物を効果的に除去ないし低減することができる。すなわち、混合工程においてデオキシリボ核酸、及び／又は、修飾デオキシリボ核酸によって、平板状の骨格を有する分子をトラップし、ＤＮＡ担体に捕集し、回収工程においてＤＮＡ担体を回収することができる。これにより、液体から色材に由来する異物（例えば色素分子の類似体）を除去ないし低減することができ、効果的に液体を精製することができる。
【００２７】
［適用例１０］適用例９において、
前記色材は、前記溶媒に完全には溶解しないものであってもよい。
【００２８】
このようにすれば、平板状の骨格を有する分子がスタックした状態で溶媒中に分散されており、スタック状態から溶出した色素分子類似体をＤＮＡ担体によりトラップすることができ、効果的に液体を精製することができる。
【００２９】
［適用例１１］適用例９又は適用例１０において、
前記色材は、顔料、分散染料及び昇華染料から選択される少なくとも一種であってもよい。
【００３０】
このようにすれば、色材に由来する異物（例えば色素分子の類似体）を除去ないし低減することができ、効果的に液体を精製することができる。
【００３１】
［適用例１２］適用例９ないし適用例１１のいずれか一例において、
前記回収工程では、前記ＤＮＡ担体をフィルターを用いて回収してもよい。
【００３２】
このようにすれば、容易に不純物をトラップしたＤＮＡ担体を液体の系外に取り除く又は液体内に固定させることができる。
【００３３】
［適用例１３］適用例９ないし適用例１２のいずれか一例において、
前記ＤＮＡ担体は、磁性体を含み、前記回収工程では、磁力によって前記ＤＮＡ担体を回収してもよい。
【００３４】
このようにすれば、容易に不純物をトラップしたＤＮＡ担体を液体の系外に取り除く又は液体内に固定させることができる。
【００３５】
［適用例１４］適用例９ないし適用例１３のいずれか一例において、
前記溶媒は、有機溶剤を含み、前記液体は、インクジェット記録装置に用いられるインクジェットインクであってもよい。
【００３６】
このようにすれば、液体から色材に由来する異物（例えば色素分子の類似体）を除去ないし低減することができ、異物の発生しにくい液体を得ることができ、液体を微細な流路やノズルを有するインクジェット記録装置にインクジェットインクとして好適とすることができる。
【００３７】
［適用例１５］適用例９ないし適用例１３のいずれか一例において、
前記溶媒は、水を含み、前記液体は、インクジェット記録装置に用いられるインクジェットインクであってもよい。
【００３８】
このようにすれば、液体から色材に由来する異物（例えば色素分子の類似体）を除去ないし低減することができ、異物の発生しにくい液体を得ることができ、液体を微細な流路やノズルを有するインクジェット記録装置にインクジェットインクとして好適とすることができる。
【００３９】
［適用例１６］適用例１５において、
前記ＤＮＡ担体には、さらに包接化合物が担持されていてもよい。
【００４０】
このようにすれば、色材に由来する不純物の他にも、液体に樹脂が含まれる際の残モノマー等の不純物、液体組成物に容器等から溶解した疎水性基を有する分子、微量の色素分子、及び／又は、色素類似体等の不純物を包接化合物によってトラップし、ＤＮＡ担体に捕集することができる。これにより、各種の不純物を除去ないし低減することができ、効果的に液体を精製することができる。
【００４１】
［適用例１７］適用例１５又は適用例１６において、
包接化合物が担持された包接担体を混合する工程を含んでもよい。
【００４２】
このようにすれば、色材に由来する不純物の他にも、液体に樹脂が含まれる際の残モノマー等の不純物、液体組成物に容器等から溶解した疎水性基を有する分子、微量の色素分子、及び／又は、色素類似体等の不純物を包接化合物によってトラップし、包接担体に捕集して除去ないし低減することができる。これにより、さらに液体を精製することができる。
【発明を実施するための形態】
【００４３】
以下に本発明の好適な実施の形態について説明する。以下に説明する実施の形態は、本発明の一例を説明するものである。また、本発明は、以下の実施の形態に限定されるものではなく、本発明の要旨を変更しない範囲において実施される各種の変形例も含む。
【００４４】
１．液体組成物
本実施形態の液体組成物は、色材と、ＤＮＡ担体と、溶媒と、を含む。
【００４５】
１．１．色材
本実施形態の液体組成物に含まれる色材は、平板状の骨格を有する分子からなる。ここで、平板状の骨格とは、以下に限定されるものではないが、例えば、ベンゼンが平面的に縮合したナフタレン、アントラセン、フェナントレン、ピレン等の縮合多環骨格、ポルフィリンのような多環骨格で窒素、酸素、硫黄、リン等の複素環を含む複素多環骨格、アゾ
ベンゼン、ビシクロペンタジエニリデン等の複数の環系が平面性を保つ結合により連結された環集合骨格、等の、平面的な共役系を有する骨格や共役系により平面性が保たれている骨格のことを指す。
【００４６】
したがって、色材が平板状の骨格を有するとは、色材の色素分子が、上記の骨格を有していればよく、色素分子の全体がそのような骨格となっている必要はない。そのため、例えば、一つの色素分子が平板状の骨格を複数有する場合でも、その色素分子は平板状の骨格を有することとする。さらに、色材の色素分子は、全体が平板状である必要はなく、例えば、平板状の骨格に、各種の置換基等が配置されて、係る置換基が、平板状の骨格の平板の面から外れていても構わない。また、例えば、複数の平板状の骨格が、互いに、同一の平面に沿う必要はなく、平板状の骨格の平板の面が互いに平行である必要もない。
【００４７】
色材の色素分子は、このような平板状の骨格を有するため、複数の分子がスタック（重畳）する性質を有し、溶媒等の周囲の環境によっては、スタックして存在することがエネルギー的に有利である場合が多い。
【００４８】
平板状の骨格を有する分子からなる色材としては、共役系を有し、当該共役系が光のエネルギーを吸収して呈色する有機色素分子を典型例として挙げることができる。さらにそのような有機色素分子からなる顔料としては、アゾ系顔料、フタロシアニン系顔料、縮合多環系顔料、ニトロ系顔料、ニトロソ系顔料、キナクリドン系顔料、キナクリドンキノン系顔料、ジオキサジン系顔料、アントラピリミジン系顔料、アンサンスロン系顔料、インダンスロン系顔料、フラバンスロン系顔料、ペリレン系顔料、ジケトピロロピロール系顔料、ペリノン系顔料、キノフタロン系顔料、アントラキノン系顔料、チオインジゴ系顔料、ベンツイミダゾロン系顔料、イソインドリノン系顔料、アゾメチン系顔料、を例示できる。これらの顔料は、溶媒に単分子のレベルで溶解しにくく、溶媒中で複数の色素分子がスタックした状態となっている。
【００４９】
また、平板状の骨格を有する分子からなる色材としては、分散染料及び昇華染料を挙げることができる。分散染料及び昇華染料は、溶媒中で必ずしも一分子ごとに溶解（溶媒和）しておらず、スタック構造を形成することが知られている。
【００５０】
また、色材が溶媒中でスタック構造を有しているか否かについては、例えば、光散乱法を用いた粒径測定等により、粒径が測定できるか否かで判定することができる。すなわち、色素がスタック構造を有して溶媒中で分散構造を採る場合には、粒径を計測することができ、色素が溶媒に溶解して溶液状である場合には、光散乱の波長では粒径を計測できないということから、色材のスタック構造の有無を把握することができる。
【００５１】
色材は、これを構成する色素分子が純物質であることは希であり、一般的に、色材には不純物が含まれる。不純物の典型としては、色素分子の類似体が挙げられる。色素分子の類似体とは、例えば、色素分子と骨格が同一で置換基が異なるものや、色素分子と骨格がある程度異なるものを挙げることができる。このような色素分子の類似体は、例えば、色素分子の合成の際の副生成物として生じたり、色素分子が光（例えば紫外線）を吸収することにより構造変化を起こして生じたりすることがある。
【００５２】
このような色素分子の類似体（本明細書では、色素類似体と称することがある。）は、色素分子と似た化学的性質、光学的性質を示すことが多いが、化学構造が異なるため、完全に同じ性質を示すことはほとんどない。しかし、例えば、抽出等の分離操作での精製は非常に難しく、小さい含有量で色素分子とともに色材中に存在することになる。
【００５３】
上述のとおり、色素分子のスタック構造は、板状の色素分子が重なって形成されるが、
色素類似体は、色素分子のスタック構造に組み込まれてスタックされることがある。また、色素類似体は、色素分子と溶媒への溶解性が異なり、例えば、色素分子よりも溶媒に溶解しやすい場合や溶解しにくい場合がある。また、色素類似体は色素分子のスタック構造とは別に、色素類似体のスタック構造を形成する場合がある。
【００５４】
いずれの場合でも、色材の副成分である色素類似体は、溶媒中で色素分子とは異なる挙動を示すため、例えば、色素類似体のスタック構造を形成したり、溶媒に溶解できずに析出するなどして溶媒中で異物となりやすい。
【００５５】
本実施形態の液体組成物に含まれる色材の含有量は、特に限定されない。色材の含有量は、例えば、０．０１質量％以上８０質量％以下、好ましくは０．１質量％以上５０質量％以下、より好ましくは１質量％以上１０質量％以下である。
【００５６】
１．２．ＤＮＡ担体
本実施形態の液体組成物は、ＤＮＡ担体を含有する。ＤＮＡ担体は、デオキシリボ核酸（ＤＮＡ）及び修飾デオキシリボ核酸（修飾ＤＮＡ）の少なくとも一種が、担体に担持された構成を有する。
【００５７】
１．２．１．担体
本実施形態のＤＮＡ担体の担体としては、特に限定されず、各種の公知のものを用いることができる。担体としては、液体組成物中で分散させやすい点で、ビーズ状（粒子状）のものが好ましい。担体の材質についても特に限定されない。
【００５８】
また、担体として、フェライト粒子等の磁性体が含まれるものを選択すると、収集や回収が容易化される点でより好ましい。担体の比重については、液体組成物中で分散が容易な限り限定されない。さらに、溶媒担体の大きさ（粒子径）についても、特に限定されない。
【００５９】
担体は、ＤＮＡや修飾ＤＮＡを担持させるための官能基を有していることが好ましい。このような官能基についても、公知のものでよく、例えば、カルボキシル基、エポキシ基、水酸基、アミノ基、チオール基等である。また、担体にＤＮＡや修飾ＤＮＡを担持させる場合には、担体が有する官能基にＤＮＡや修飾ＤＮＡを直接結合させて担持させてもよいし、カルボジイミド等のカップリング剤を用いてリンカーを介して結合させて担持させてもよい。
【００６０】
１．２．２．デオキシリボ核酸及び修飾デオキシリボ核酸
上記ＤＮＡ担体の担体には、デオキシリボ核酸（ＤＮＡ）及び修飾デオキシリボ核酸（修飾ＤＮＡ）の少なくとも一方が担持される。ＤＮＡ及び修飾ＤＮＡは、特に限定されず、天然のもの、フラグメント、人工のもの、のいずれでも用いることができる。また、ＤＮＡ、修飾ＤＮＡは、通常の２本鎖の二重らせん（ダブルへリックス）構造を有するものであってもよいし、３本鎖の三重らせん（トリプルへリックス）構造、４本鎖の四重らせん（クワドルプルへリックス）構造を有するものであってもよい。
【００６１】
ＤＮＡ及び修飾ＤＮＡは、らせん構造を有しており、そのらせんの内部には、平面的な構造を有する塩基対が密にパッキングしている。このような構造を有するため、ＤＮＡ及び修飾ＤＮＡは、らせんの内部に平板状の構造を有する分子をインターカレートすることができ、平板状の構造を有する分子をトラップすることができる。
【００６２】
ＤＮＡは、二重らせんの外側は水との親和性が高く、水溶性であり、例えば水中で分子鎖が広がって存在することができ、平板状の分子をトラップした後、さらにその状態で安
定に存在することができる。
【００６３】
修飾ＤＮＡは、ＤＮＡのらせんの外側を各種の官能基や脂質によって修飾したものであり、ＤＮＡの極性（親水性や親油性）を適宜に設定することができる。例えば、修飾ＤＮＡが、脂質修飾ＤＮＡであって極性が小さい場合には、極性の小さい有機溶剤中で凝集することなく広がって存在することができ、平板状の分子をトラップした後、さらにその状態で安定に存在することができる。
【００６４】
ＤＮＡの二重らせんの外側には、リン酸基が位置しており、例えばナトリウムイオンと対イオンを形成している。そのため、ＤＮＡは水溶性を有するが、係るリン酸基にカチオン性を有する高分子を結合させる（ナトリウムイオンとの置換）ことができる。このとき、係る高分子がアルキル鎖等の脂質を有している場合には、高分子がＤＮＡを包む形状となるとともに、脂質を外側に向けて配置した状態となる。このような脂質修飾ＤＮＡは、修飾の程度に従った疎水性を示すことになり、親水性及び疎水性の程度の調節を行うことができる。
【００６５】
ＤＮＡ及び修飾ＤＮＡの塩基対の数は、平板状の分子をトラップできる限り、特に限定されず、例えば、１０塩基対以上１００００００００塩基対以下とすることができる。また、ＤＮＡ担体には、ＤＮＡのみが担持されてもよいし、ＤＮＡ及び修飾ＤＮＡが担持されてもよい。さらに、担体１個あたりの、ＤＮＡが担持される数や修飾ＤＮＡか担持される数についても特に限定されない。
【００６６】
ＤＮＡ担体には、ＤＮＡ及び修飾ＤＮＡのいずれか一方のみが担持されていてもよいし、ＤＮＡ及び修飾ＤＮＡの両者が担持されていてもよい。ＤＮＡ担体に担持するＤＮＡの種類は、トラップする平板状の分子の種類、溶媒の種類等により適宜に設計することができる。
【００６７】
本実施形態の液体組成物に含まれるＤＮＡ担体の含有量は、特に限定されず、インターカレートする対象（例えば色素類似体）の予想される濃度に合わせて配合される。ＤＮＡ担体の含有量は、例えば、０．００００１質量％以上１０質量％以下、好ましくは０．０００１質量％以上５質量％以下、より好ましくは０．００１質量％以上１質量％以下である。
【００６８】
１．３．溶媒
本実施形態の液体組成物は、溶媒を含む。溶媒としては、特に制限がなく、単一溶媒でも混合溶媒でもよい。本実施形態の液体組成物は、液体として振る舞うことができる限り、あらゆる液体を溶媒として含み得る。溶媒として用い得る液体の極一部の具体例としては、水、有機溶剤、重合性モノマー等が挙げられる。
【００６９】
例えば、液体組成物を水系の組成物とする場合には、水、水溶性有機溶剤等を溶媒とすることができる。また、液体組成物を油系の組成物とする場合には、油性の有機溶剤を溶媒とすることができる。さらに、液体組成物を重合系の組成物とする場合には、モノマーを溶媒とすることができる。そして、液体組成物をいずれの系にする場合でも、適宜に添加剤を配合することができる。
【００７０】
１．３．１．水
水としては、イオン交換水、限外濾過水、逆浸透水、蒸留水等の純水、又は超純水を用いることができる。水の含有量は、液体組成物の総質量を１００質量％としたときに、１０〜９９質量％である。ここで、水の含有量は、水を添加した量に限られず、他の添加剤等を加える場合には添加剤中の水分も含むものである。
【００７１】
液体組成物が水を溶媒として含む場合には、液体組成物を水系の組成物とし、さらに水溶性有機溶剤を含んでもよい。すなわち、液体組成物は、水及び水溶性有機溶剤の混合溶媒を含んでもよい。また、液体組成物は、水溶性有機溶剤を主溶媒としてもよく、水を含まない組成物としてもよい。
【００７２】
１．３．２．水溶性有機溶剤
水溶性有機溶剤としては、特に限定されないが、アルコール類（例えば、エチルアルコール、１−プロパノール、フッ化アルコール等）や、多価アルコール類を例示することができる。これらのうちでも、水溶性有機溶剤としては、多価アルコールのアルキルエーテル（グリコールエーテル類）及び１、２−アルキルジオールが好ましく使用できる。
【００７３】
グリコールエーテル類としては、以下に限定されないが、例えば、エチレングリコールモノメチルエーテル、エチレングリコールモノエチルエーテル、エチレングリコールモノプロピルエーテル、エチレングリコールモノブチルエーテル、エチレングリコールモノメチルエーテルアセテート、ジエチレングリコールモノメチルエーテル、ジエチレングリコールモノエチルエーテル、ジエチレングリコールモノプロピルエーテル、ジエチレングリコールモノブチルエーテル、ジエチレングリコールモノ−ｔ−ブチルエーテル、トリエチレングリコールモノブチルエーテル、１−メチル−１−メトキシブタノール、プロピレングリコールモノメチルエーテル、プロピレングリコールモノエチルエーテル、プロピレングリコールモノプロピルエーテル、プロピレングリコールモノブチルエーテル、ジプロピレングリコールモノメチルエーテル、ジプロピレングリコールモノエチルエーテル、ジプロピレングリコールモノプロピルエーテル、プロピレングリコールモノブチルエーテル、及びジプロピレングリコールモノブチルエーテル等のアルキレングリコールモノアルキルエーテル類が挙げられる。また、上記１、２−アルキルジオールとしては、以下に限定されないが、例えば、１、２−ペンタンジオール及び１、２−ヘキサンジオールが挙げられる。これらの他に、１、３−プロパンジオール、１、４−ブタンジオール、１、５−ペンタンジオール、１、６−ヘキサンジオール、１、７−ヘプタンジオール、及び１、８−オクタンジオール等の直鎖炭化水素のジオール類も挙げることができる。
【００７４】
また、水溶性有機溶剤の具体例としては、エチレングリコール、プロピレングリコール、ジエチレングリコール、トリエチレングリコール、ペンタメチレングリコール、トリメチレングリコール、２−ブテン−１、４−ジオール、２−エチル−１、３−ヘキサンジオール、２−メチル−２、４−ペンタンジオール、トリプロピレングリコール、数平均分子量２０００以下のポリエチレングリコール、１、３−プロピレングリコール、イソプロピレングリコール、イソブチレングリコール、グリセリン、メソエリスリトール、ペンタエリスリトール、２−ピロリドン、Ｎ−メチル−２−ピロリドン、及びＮ−エチル−２−ピロリドン等も例示できる。
【００７５】
水溶性有機溶剤は、１種単独で用いてもよく、２種以上を組み合わせて用いてもよい。液体組成物が水溶性有機溶剤を溶媒として含むことにより、例えば、液体組成物が空気に触れている状態で放置しても、より乾燥しにくくいという効果がある。
【００７６】
液体組成物に水溶性有機溶媒を配合する場合には、水溶性有機溶剤の含有量は、液体組成物の総質量を１００質量％としたときに、好ましくは０．１〜１００質量％、より好ましくは０．５〜９０質量％である。液体組成物が溶媒として水及び水溶性有機溶媒を含有すると、水のみを溶媒として含む液体組成物と比較して表面張力が低くなるので、例えば、インクジェット記録装置の各部材（チューブやインクカートリッジ等）への濡れ性が高くなる。これにより、ＤＮＡ単体等による異物のトラップ性能を向上させることができる場合がある。
【００７７】
１．３．３．疎水性有機溶剤
本実施形態の液体組成物は、溶媒として疎水性有機溶剤を含んでもよく、油性の組成物としてもよい。なお、溶媒として疎水性有機溶媒を含む場合には、相溶性が得られる範囲で上述の水溶性有機溶剤を含んでもよい。
【００７８】
疎水性有機溶剤としては、グリコールエーテル類（例えば、アルキレングリコールジアルキルエーテル等）、ラクトン（例えばγ−ブチロラクトン等）、エーテル類（例えば、ジエチルエーテル、ジプロピルエーテル等）、アルキレングリコールモノアルキルエーテル類、ジメチルカーボネート、エチルメチルカーボネート、ジエチルカーボネート、ジプロピルカーボネート、ジブチルカーボネート等の非環状構造のカーボネート化合物や、エチレンカーボネート、プロピレンカーボネート、１，２−ブチレンカーボネート、２，３−ブチレンカーボネート、グリセロールカーボネート等の環状構造のカーボネート化合物等を例示することができる。これらのなかでもアルキレングリコールモノアルキルエーテルは、例えば、液体組成物をインクとする場合に、インク低吸収性の媒体に対して浸透性を高める効果がある。
【００７９】
アルキレングリコールモノアルキルエーテルとしては、例えば、エチレングリコールモノメチルエーテル、エチレングリコールモノエチルエーテル、エチレングリコールモノイソプロピルエーテル、エチレングリコールモノブチルエーテル、エチレングリコールモノヘキシルエーテル、エチレングリコールモノフェニルエーテル、ジエチレングリコールモノメチルエーテル、ジエチレングリコールモノエチルエーテル、ジエチレングリコールモノブチルエーテル、ジエチレングリコールモノヘキシルエーテル、トリエチエレングリコールモノメチルエーテル、トリエチレングリコールモノエチルエーテル、トリエチレングリコールモノブチルエーテル、テトラエチレングリコールモノメチルエーテル、テトラエチレングリコールモノエチルエーテル、テトラエチレングリコールモノブチルエーテル、プロピレングリコールモノメチルエーテル、プロピレングリコールモノエチルエーテル、ジプロピレングリコールモノメチルエーテル、ジプロピレングリコールモノエチルエーテル等が挙げられる。これらの化合物は、１種単独で使用してもよいし、２種以上併用してもよい。
【００８０】
また、ラクトンの具体例としては、α−エチルラクトン、α−アセトラクトン、β−プロピオラクトン、γ−ブチロラクトン、δ−バレロラクトン、ε−カプロラクトン、ζ−エナンチオラクトン、η−カプリロラクトン、γ−バレロラクトン、γ−ヘプタラクトン、γ−ノナラクトン、β−メチル−δ−バレロラクトン、２−ブチル−２−エチルプロピオラクトン、α，α−ジエチルプロピオラクトン等が挙げられる。
【００８１】
液体組成物が溶媒として疎水性有機溶媒を溶媒として含有する場合には、その含有量は、液体組成物の全質量（１００質量％）に対して、１質量％以上１００質量％以下であることが好ましく、１質量％以上８０質量％以下であることがより好ましい。
【００８２】
１．３．４．上記以外の溶媒
また、液体組成物に含まれる溶媒は、反応性のモノマーであってもよい。そのようなモノマーとしては、単官能、２官能および３官能以上の多官能モノマーおよびオリゴマーが使用可能である。モノマーとしては、例えば、（メタ）アクリル酸、イタコン酸、クロトン酸、イソクロトン酸およびマレイン酸等の不飽和カルボン酸やそれらの塩またはエステル、ウレタン、アミドおよびその無水物、アクリロニトリル、スチレン、種々の不飽和ポリエステル、不飽和ポリエーテル、不飽和ポリアミド、ならびに不飽和ウレタンが挙げられる。また、上記オリゴマーとしては、例えば、直鎖アクリルオリゴマー等の上記のモノマーから形成されるオリゴマー、エポキシ（メタ）アクリレート、オキセタン（メタ）ア
クリレート、脂肪族ウレタン（メタ）アクリレート、芳香族ウレタン（メタ）アクリレート、ポリエステル（メタ）アクリレートが挙げられる。
【００８３】
また、他の単官能モノマーや多官能モノマーは、Ｎ−ビニル化合物でもよい。Ｎ−ビニル化合物としては、Ｎ−ビニルフォルムアミド、Ｎ−ビニルカルバゾール、Ｎ−ビニルアセトアミド、Ｎ−ビニルピロリドン、Ｎ−ビニルカプロラクタム、アクリロイルモルホリン、およびそれらの誘導体等が挙げられる。
【００８４】
単官能（メタ）アクリレートとしては、例えば、イソアミル（メタ）アクリレート、ステアリル（メタ）アクリレート、ラウリル（メタ）アクリレート、オクチル（メタ）アクリレート、デシル（メタ）アクリレート、イソミリスチル（メタ）アクリレート、イソステアリル（メタ）アクリレート、２−エチルヘキシル−ジグリコール（メタ）アクリレート、２−ヒドロキシブチル（メタ）アクリレート、ブトキシエチル（メタ）アクリレート、エトキシジエチレングリコール（メタ）アクリレート、メトキシジエチレングリコール（メタ）アクリレート、メトキシポリエチレングリコール（メタ）アクリレート、メトキシプロピレングリコール（メタ）アクリレート、テトラヒドロフルフリル（メタ）アクリレート、イソボルニル（メタ）アクリレート、２−ヒドロキシエチル（メタ）アクリレート、２−ヒドロキシプロピル（メタ）アクリレート、２−ヒドロキシ−３−フェノキシプロピル（メタ）アクリレート、ラクトン変性可とう性（メタ）アクリレート、ｔ−ブチルシクロヘキシル（メタ）アクリレート、ジシクロペンテニル（メタ）アクリレート、ジシクロペンタニル（メタ）アクリレート、ベンジル（メタ）アクリレート、およびジシクロペンテニルオキシエチル（メタ）アクリレートが挙げられる。
【００８５】
芳香環骨格を有する単官能（メタ）アクリレートとして、例えば、２−ヒドロキシ−３−フェノキシプロピル（メタ）アクリレート等が挙げられる。また、飽和脂環骨格を有する単官能（メタ）アクリレートとして、例えば、イソボルニル（メタ）アクリレート、ｔ−ブチルシクロヘキシル（メタ）アクリレート、ジシクロペンタニル（メタ）アクリレート等が挙げられる。また、不飽和脂環骨格を有する単官能（メタ）アクリレートとして、例えば、ジシクロペンテニルオキシエチル（メタ）アクリレート等が挙げられる。
【００８６】
２官能（メタ）アクリレートとしては、例えば、ジプロピレングリコールジ（メタ）アクリレート、トリエチレングリコールジ（メタ）アクリレート、テトラエチレングリコールジ（メタ）アクリレート、ポリエチレングリコールジ（メタ）アクリレート、トリプロピレングリコールジ（メタ）アクリレート、ポリプロピレングリコールジ（メタ）アクリレート、１，４−ブタンジオールジ（メタ）アクリレート、１，６−ヘキサンジオールジ（メタ）アクリレート、１，９−ノナンジオールジ（メタ）アクリレート、ネオペンチルグリコールジ（メタ）アクリレート、ジメチロールトリシクロデカンジ（メタ）アクリレート、ビスフェノールＡのＥＯ（エチレンオキサイド）付加物ジ（メタ）アクリレート、ビスフェノールＡのＰＯ（プロピレンオキサイド）付加物ジ（メタ）アクリレート、ヒドロキシピバリン酸ネオペンチルグリコールジ（メタ）アクリレート、およびポリテトラメチレングリコールジ（メタ）アクリレートが挙げられる。
【００８７】
３官能以上の多官能（メタ）アクリレートとしては、例えば、トリメチロールプロパントリ（メタ）アクリレート、ＥＯ変性トリメチロールプロパントリ（メタ）アクリレート、ペンタエリスリトールトリ（メタ）アクリレート、ペンタエリスリトールテトラ（メタ）アクリレート、ジペンタエリスリトールヘキサ（メタ）アクリレート、ジトリメチロールプロパンテトラ（メタ）アクリレート、グリセリンプロポキシトリ（メタ）アクリレート、カウプロラクトン変性トリメチロールプロパントリ（メタ）アクリレート、ペンタエリスリトールエトキシテトラ（メタ）アクリレート、およびカプロラクタム変性ジペンタエリスリトールヘキサ（メタ）アクリレートが挙げられる。
【００８８】
１．３．５．溶媒の極性等
なお、本明細書では、溶媒が水を主成分（溶媒全体の３０質量％以上）として均一系を為す場合を、水系と称することがある。また、本明細書では、溶媒が有機溶剤やモノマーを主成分（溶媒全体の３０質量％以上）として均一系を為す場合を、油系と称することがある。
【００８９】
１．４．その他の成分
本実施形態の液体組成物は、上述の色材、ＤＮＡ担体及び溶媒以外にも、目的に応じて多様な成分を含むことができる。そのような成分の例としては、上述の色材以外の色材、樹脂、界面活性剤、包接担体、重合開始剤、キレート剤、防腐剤、ｐＨ調整剤、粘度調整剤、溶解助剤、酸化防止剤、防黴剤、塩化ビニル膨潤剤等が挙げられ、液体組成物の用途に応じて適宜配合することができる。
【００９０】
１．４．１．その他の色材
また、本実施形態の液体組成物は、ＤＮＡ担体によってトラップされにくい上述の色材以外の色材を含んでもよい。そのような色材としては、中空樹脂粒子、及び高分子粒子などの有機顔料；コバルト、鉄、クロム、銅、亜鉛、鉛、チタン、バナジウム、マンガン、及びニッケル等の金属類、酸化チタン、酸化亜鉛、酸化アンチモン、硫化亜鉛、及び酸化ジルコニウム等の金属酸化物及び硫化物、並びにファーネスカーボンブラック、ランプブラック、アセチレンブラック、及びチャンネルブラック等のカーボンブラック（Ｃ．Ｉ．ピグメントブラック７）類、さらには黄土、群青、及び紺青等の無機顔料を用いることができる。なお、平板状の骨格を有する色素分子からなる染料は、上述のＤＮＡ担体にトラップされやすい場合があり、ＤＮＡ担体の機能を損なう可能性があるため、染料については、平板状の骨格を有しない色素分子からなる染料を用いることが好ましい。
【００９１】
１．４．２．樹脂
液体組成物は、樹脂を含有してもよい。樹脂は、例えば、上述の色材を分散させる目的で含有されてもよいし、液体組成物がインクである場合に上述の色材を媒体に定着させたり画像の堅牢性を高めたりする目的で含有されてもよい。樹脂は、水溶性、ディスパーション、エマルションの形態で供給されることが好ましい。
【００９２】
樹脂成分としては、これらに限定されないが、ウレタン樹脂、スチレンアクリル樹脂、アクリル樹脂等が挙げられる。これらの樹脂成分のうち１種以上を含む樹脂を使用することもできる。
【００９３】
ウレタン樹脂としては、分子中にウレタン結合を有するものであれば特に制限されないが、ウレタン結合に加えて、主鎖にエーテル結合を含むポリエーテル型ウレタン樹脂、主鎖にエステル結合を含むポリエステル型ウレタン樹脂、主鎖にカーボネート結合を含むポリカーボネート型ウレタン樹脂等も使用することができる。
【００９４】
樹脂成分は、自己反応型の、ウレタン樹脂、スチレンアクリル樹脂、アクリル樹脂を使用してもよい。このような自己反応型の樹脂としては、親水性基を有するブロック剤でブロック化したウレタン樹脂、親水性セグメントを付与したブロック化ウレタン樹脂、カルボキシル基、水酸基、アミノ基、メチロール基等の官能基を有するアクリルモノマーを共重合して得られるアクリル樹脂等が挙げられる。
【００９５】
ウレタン樹脂エマルションの市販品としては、例えばサンキュアー２７１０（日本ルーブリゾール社製）、パーマリンＵＡ−１５０（三洋化成工業株式会社製）、スーパーフレックス１５０、４２０、４６０、４７０、６１０、７００（以上、第一工業製薬株式会社
製）、ＮｅｏＲｅｚ  Ｒ−９６６０、Ｒ−９６３７、Ｒ−９４０（以上、楠本化成株式会社製）、アデカボンタイター  ＨＵＸ−３８０，２９０Ｋ（以上、株式会社ＡＤＥＫＡ製）、タケラック（Ｒ）  Ｗ−６０５、Ｗ−６３５、ＷＳ−６０２１（以上、三井化学株式会社製）等が挙げられる。
【００９６】
スチレンアクリル樹脂やアクリル樹脂の市販品としては、例えばモビニール９６６Ａ、モビニール７３２０（日本合成化学株式会社製）、マイクロジェルＥ−１００２、マイクロジェルＥ−５００２（以上、日本ペイント株式会社製）、ボンコート４００１、ボンコート５４５４（以上、株式会社ＤＩＣ製）、ＳＡＥ１０１４（日本ゼオン株式会社製）、サイビノールＳＫ−２００（サイデン化学株式会社製）、ジョンクリル７１００、ジョンクリル３９０、ジョンクリル７１１、ジョンクリル５１１、ジョンクリル７００１、ジョンクリル６３２、ジョンクリル７４１、ジョンクリル４５０、ジョンクリル８４０、ジョンクリル７４Ｊ、ジョンクリルＨＲＣ−１６４５Ｊ、ジョンクリル７３４、ジョンクリル８５２、ジョンクリル７６００、ジョンクリル７７５、ジョンクリル５３７Ｊ、ジョンクリル１５３５、ジョンクリルＰＤＸ−７６３０Ａ、ジョンクリル３５２Ｊ、ジョンクリル３５２Ｄ、ジョンクリルＰＤＸ−７１４５、ジョンクリル５３８Ｊ、ジョンクリル７６４０、ジョンクリル７６４１、ジョンクリル６３１、ジョンクリル７９０、ジョンクリル７８０、ジョンクリル７６１０（以上、ＢＡＳＦ社製）、ＮＫバインダー  Ｒ−５ＨＮ（新中村化学工業株式会社製）、パラロイドＢ６０（ローム・アンド・ハース社製）等が挙げられる。
【００９７】
塩化ビニル−酢酸ビニル共重合体樹脂としては、日信化学工業株式会社製、商品名「ソルバインＣＬ」等が挙げられる。
【００９８】
１．４．３．界面活性剤
本実施形態に係る液体組成物は、界面活性剤を含んでもよい。界面活性剤としては、ノニオン系界面活性剤、アニオン系界面活性剤、カチオン系界面活性剤、両性界面活性剤のいずれも使用することができ、さらにこれらは併用してもよい。
【００９９】
ノニオン系界面活性剤としては、アセチレングリコール系界面活性剤、アセチレンアルコール系界面活性剤、フッ素系界面活性剤、及びポリシロキサン系界面活性剤のうち少なくとも一種が好ましい。洗浄液がこれらの界面活性剤を含むことにより、洗浄性が一層良好となる。
【０１００】
上記のアセチレングリコール系界面活性剤及びアセチレンアルコール系界面活性剤としては、以下に限定されないが、２，４，７，９−テトラメチル−５−デシン−４，７−ジオール及び２，４，７，９−テトラメチル−５−デシン−４，７−ジオールのアルキレンオキシド付加物、並びに２，４−ジメチル−５−デシン−４−オール及び２，４−ジメチル−５−デシン−４−オール、３，６−ジメチル−４−オクチン−３，６−ジオール、３，５−ジメチル−１−ヘキシン−３オール、２，４−ジメチル−５−ヘキシン−３−オールのアルキレンオキサイド付加物から選択される一種以上を例示できる。また、アセチレングリコール系界面活性剤及びアセチレンアルコール系界面活性剤は市販品も利用することができ、サーフィノール１０４、１０４Ｅ、１０４Ｈ、１０４Ａ、１０４ＢＣ、１０４ＤＰＭ、１０４ＰＡ、１０４ＰＧ−５０、１０４Ｓ、４２０、４４０、４６５、４８５、ＳＥ、ＳＥ−Ｆ、５０４、６１、ＤＦ３７、ＣＴ１１１、ＣＴ１２１、ＣＴ１３１、ＣＴ１３６、ＴＧ、ＧＡ（以上全て商品名、Ａｉｒ Ｐｒｏｄｕｃｔｓ ａｎｄ Ｃｈｅｍｉｃａｌｓ． Ｉｎｃ．社製）、オルフィンＢ、Ｙ、Ｐ、Ａ、ＳＴＧ、ＳＰＣ、Ｅ１００４、Ｅ１０１０、ＰＤ−００１、ＰＤ−００２Ｗ、ＰＤ−００３、ＰＤ−００４、ＥＸＰ．４００１、ＥＸＰ．４０３６、ＥＸＰ．４０５１、ＡＦ−１０３、ＡＦ−１０４、ＡＫ−０２、ＳＫ−１４、ＡＥ−３（以上全て商品名、日信化学工業株式会社製）、アセチレノー
ルＥ００、Ｅ００Ｐ、Ｅ４０、Ｅ１００（以上全て商品名、川研ファインケミカル株式会社製）等が挙げられる。
【０１０１】
フッ素系界面活性剤としては、市販されているものを用いてもよく、例えば、メガファックＦ−４７９（ＤＩＣ株式会社製）、ＢＹＫ−３４０（ビックケミー・ジャパン社製）等が挙げられる。
【０１０２】
ポリオルガノシロキサン系界面活性剤としては、市販されているものを用いることができ、例えば、オルフィンＰＤ−５０１、オルフィンＰＤ−５０２、オルフィンＰＤ−５７０（いずれも、日信化学工業株式会社製）、ＢＹＫ−３４７、ＢＹＫ−３４８（いずれも、ビックケミー株式会社製）等が挙げられる。
【０１０３】
さらに、ノニオン系界面活性剤としては、例えば、ポリオキシエチレンアルキルエーテル、ポリオキシエチレンアルキルフェニルエーテル、アルキルグルコシド、ポリオキシアルキレングリコールアルキルエーテル、ポリオキシアルキレングリコール、ポリオキシアルキレングリコールアルキルフェニルエーテル、しょ糖脂肪酸エステル、ポリオキシエチレン脂肪酸エステル、ポリオキシエチレンソルビタン脂肪酸エステル、ソルビタン脂肪酸エステル、ポリオキシアルキレンアセチレングリコール、ポリオキシアルキレングリコールアルキルアミン、ポリオキシエチレンアルキルアミン、ポリオキシエチレンアルキルアミンオキサイド、脂肪酸アルカノールアミド、アルキロールアマイド、ポリオキシエチレンポリオキシプロピレンブロックポリマー等を用いてもよい。
【０１０４】
また、ノニオン系界面活性剤の中でも、アセチレングリコール系界面活性剤は、表面張力および界面張力を適正に保つ能力に優れており、かつ気泡性がほとんどないという特性を有する点から、より好ましく用いることができる。すなわち、気泡性が小さいため、例えば、液体組成物をインクジェットインクとする場合には、インク流路の段差部に気泡が固定されにくく望ましい。
【０１０５】
アニオン系界面活性剤としては、例えば、高級脂肪酸塩、石けん、α−スルホ脂肪酸メチルエステル塩、直鎖アルキルベンゼンスルホン酸塩、アルキル硫酸エステル塩、アルキルエーテル硫酸エステル塩、モノアルキルリン酸エステル塩、α−オレフィンスルホン酸塩、アルキルベンゼンスルホン酸塩、アルキルナフタレンスルホン酸塩、ナフタレンスルホン酸塩、アルカンスルホン酸塩、ポリオキシエチレンアルキルエーテル硫酸塩、スルホコハク酸塩、ポリオキシアルキレングリコールアルキルエーテルリン酸エステル塩等が挙げられる。
【０１０６】
カチオン性界面活性剤としては、第４級アンモニウム系としてアルキルトリメチルアンモニウム塩、ジアルキルジメチルアンモニウム塩およびアルキルジメチルベンジルアンモニウム塩、アミン塩系としてＮ−メチルビスヒドロキエチルアミン脂肪酸エステル塩酸塩等が挙げられる。
【０１０７】
両性界面活性剤としては、アミノ酸系としてアルキルアミノ脂肪酸塩、ベタイン系としてアルキルカルボキシルベタイン、アミンオキシド系としてアルキルアミンオキシドなどが挙げられる。両性界面活性剤は、これらに限定されるものではない。
【０１０８】
なお、液体組成物に界面活性剤を配合する場合であって、下記の包接担体を含む場合には、界面活性剤がチャージ（電荷）を有すると、包接化合物の包接能を阻害する場合がある。そのため、上記例示した界面活性剤のうちでも、ノニオン系界面活性剤を選択することがより好ましい。
【０１０９】
１．４．４．包接担体
本実施形態の液体組成物は、包接担体を含有してもよい。包接担体は、包接化合物が、担体に担持された構成を有する。
【０１１０】
包接担体の担体としては、上述のＤＮＡ担体の担体と同様であるため、詳細な説明を省略する。包接担体の担体としては、液体組成物中で分散させやすい点で、ビーズ状（粒子状）のものが好ましい。担体の材質についても特に限定されない。また、担体として、フェライト粒子等の磁性体が含まれるものを選択すると、収集や回収が容易化される点でより好ましい。担体の比重については、液体組成物中で分散が容易な限り限定されない。さらに、溶媒担体の大きさ（粒子径）についても、特に限定されない。担体には、包接化合物を担持させるための官能基を有していることが好ましい。このような官能基についても、公知のものでよい。
【０１１１】
包接担体の担体には、包接化合物が担持される。包接担体の担体に担持される包接化合物としては、例えば、シクロデキストリン、シクロデキストリン誘導体、シクロファン誘導体、カリックスアレーン誘導体、クラウンエーテル誘導体、カーボンナノチューブ誘導体、シクロトリフォスファゼン誘導体、クリプタンド誘導体、ポタンド誘導体等が挙げられる。これらの中でも、疎水性の分子又は疎水基を有する基を内包する効果が高いことから、シクロデキストリン及びシクロデキストリン誘導体よりなる群から選択される少なくとも１種であることが好ましい。
【０１１２】
シクロデキストリンは、グルコピラノース単位からなるα−１，４結合によって繋がれた環状オリゴ糖である。シクロデキストリン１分子中に含まれるグルコピラノース単位の数により、６量体のα−シクロデキストリン、７量体のβ−シクロデキストリン、８量体のγ−シクロデキストリンに分類することができる。シクロデキストリンの環状構造の内部には、疎水的環境にある空孔が形成されている。そして、シクロデキストリンの環状構造の外部は親水的であるため、疎水性の物質を包接させることで水中に可溶化させることができる。本実施形態に係る洗浄液では、環員数は特に限定されず、α−シクロデキストリン、β−シクロデキストリン、γ−シクロデキストリン、あるいはそれらの変性体のいずれも用いることができる。
【０１１３】
シクロデキストリン誘導体としては、シクロデキストリン環の少なくとも一つのヒドロキシル基全体またはヒドロキシル基の水素原子が置換基によって置換された化合物が挙げられる。置換基としては、シクロデキストリン誘導体の水溶性を高めることのできる置換基であることが好ましい。置換基の具体例としては、例えば１個以上のヒドロキシル基を、−ＣＨ２ＯＨ、−ＣＨ２ＣＨ２ＯＨ等で置換するヒドロキシアルキル基；１個以上のヒドロキシル基を−ＯＡｃ，−ＯＣ（Ｏ）ＣＨ２ＣＨ３，−ＯＣ（Ｏ）（ＣＨ２）２ＣＨ３、−ＯＣ（Ｏ）（ＣＨ２）３ＣＨ３、−ＯＣ（Ｏ）ＣＦ３、−ＯＣ（Ｏ）Ｐｈ等のような基で置換するアシル基；１個以上のヒドロキシル基を−ＯＣＨ３、−ＯＣＨ２ＣＨ３、−Ｏ（ＣＨ２）２ＣＨ３、−ＯＣ（ＣＨ３）３，−ＯＰｈ等のようなアルコキシル基あるいはアリールオキシ基で置換するアルキル基及びアリール基；１個以上のヒドロキシル基を−ＯＴｓ等で置換するトシル（４−メチルベンゼンスルホニル）又はその関連基；１個以上のヒドロキシル基を−ＯＭｓ又は同種の基で置換するメシル（メタンスルホニル、Ｍｓ）又はその関連基；１個以上のヒドロキシル基を環式アミン及び芳香族アミンを含む第一、第二又は、第三アミン基のような基で置換するアミノ基；１個以上のヒドロキシル基を−Ｎ３又は同種の基で置換するアジド基；１個以上のヒドロキシル基を−Ｆ，−Ｃｌ，−Ｂｒ又は−Ｉで置換するハロ置換基；１個以上のヒドロキシル基を−ＯＮＯ２で置換するニトロ基；１個以上のヒドロキシル基を−ＯＰＯ３Ｈ２、−ＯＰＯ３Ｒ２（ここでＲはアルキル又はアリールである）、−ＯＰＯ３ＨＲのような基で置換するか、または２個の隣接するヒドロキシル基が−ＯＰ（Ｏ）（ＣＨ３）Ｏ−又は同種の基で置換するリン含有基
；イミダゾール基及びその誘導体；ピリジン基及びその誘導体；１個以上のヒドロキシル基が−ＳＣＨ３、−ＳＣＨ２ＣＨ３、−Ｓ（ＣＨ２）２ＣＨ３、−ＳＣ（ＣＨ３）３、−ＯＳＯ３−Ｎａ＋、−ＯＣＨ２ＳＯ３−Ｎａ＋、−ＯＣＨ２ＣＨ２ＳＯ３−Ｎａ＋、−Ｏ（ＣＨ２）３ＳＯ３−Ｎａ＋等のような基で置換する含硫官能基；アルコール、アルデヒド、ケトン、又はオキシム基；カルボン酸基及びその誘導体；カーボネート及びカルバメート基；１個以上のヒドロキシル基が−ＯＳｉ（ＣＨ３）３、−ＯＳｉ（ＣＨ３）２Ｈ、−ＣＨ２ＯＳｉ（ＣＨ３）３、−ＣＨ２ＯＳｉ（ＣＨ３）２Ｈ、−ＯＢ（ＣＨ２ＣＨ２）２、−ＣＨ２ＯＢ（ＣＨ２ＣＨ２）２、−ＣＨ２ＯＳｎ（（ＣＨ２）３ＣＨ３）３等のような基で置換するケイ素、ホウ素又はスズ含有基；ヒドロキシルエチル基、ヒドロキシルプロピル基等のようなヒドロキシルアルキル基；または任意の適当な置換基を挙げることができる。置換基によるシクロデキストリン環のヒドロキシル基あるいは水素原子の置換量（置換基モル数／グルコース１モル）は、特に制限されないが、１モル以上２．５モル以下であることが好ましい。
【０１１４】
また、包接担体には、２種以上の包接化合物が担持されてもよい。包接化合物は、その種類によって内包できる分子のサイズや種類が異なっている。そのため、包接化合物を２種以上含むことにより、内包させたい化合物又は基が複数種である場合などにそれぞれの化合物を分担して内包することができる。
【０１１５】
このような複数種の包接化合物を担持させる場合の好ましい具体例としては、α−シクロデキストリンとβ−シクロデキストリンとの組合せ、α−シクロデキストリンとγ−シクロデキストリンとの組合せ、β−シクロデキストリンとγ−シクロデキストリンとの組合せ、α−シクロデキストリンとβ−シクロデキストリンとγ−シクロデキストリンの組合せ等が挙げられる。
【０１１６】
なお、包接担体は、シクロデキストリンポリマービーズ（例えば、株式会社：環境工学社製）のように、包接化合物自体が担体と一体となっていてもよい。このようなシクロデキストリンポリマービーズは、例えば、特許第４８８８８７９号等の公知文献に記載された方法により得ることができる。係る方法によって合成された、シクロデキストリンポリマービーズは、エピクロロヒドリンで架橋された構造を有する。
【０１１７】
包接担体は、担持している包接化合物により、疎水性の分子又は疎水性の基等をトラップできるため、例えば、樹脂成分の残モノマー等の不純物、液体組成物に容器等から溶解した疎水性基を有する分子、微量の色素分子、及び／又は、色素類似体等をトラップすることができる。
【０１１８】
本実施形態の液体組成物に包接担体を配合する場合の含有量は、特に限定されず、包接する対象（例えば疎水性分子）の予想される濃度に合わせて配合される。包接担体の含有量は、例えば、０．００００１質量％以上１０質量％以下、好ましくは０．０００１質量％以上５質量％以下、より好ましくは０．００１質量％以上１質量％以下である。
【０１１９】
１．４．５．その他の化合物
重合開始剤、キレート剤、防腐剤、ｐＨ調整剤（例えば、モルホリン類、ピペラジン類、トリエタノールアミン等のアミノアルコール類等）、粘度調整剤、溶解助剤、酸化防止剤、防黴剤等については、公知の物質を用いることができる。
【０１２０】
１．５．ＤＮＡ担体の変形
上述のＤＮＡ担体には、上述の包接化合物が担持されていてもよい。ＤＮＡ担体に包接化合物を担持させる手法は、上述の包接担体で説明した方法に準じる。ＤＮＡ担体に包接化合物を担持させた場合には、ＤＮＡ担体によって、液体組成物に含まれる平板状の骨格
を有する分子及び疎水性の分子又は疎水性の基等をトラップすることができる。また、ＤＮＡ担体に包接化合物を担持させた場合でも、液体組成物に上述の包接担体を含有させることは妨げられない。ＤＮＡ担体に包接化合物を担持させる場合の、ＤＮＡ、修飾ＤＮＡ、包接化合物の比率は、特に限定されず、目的に応じて設定され得る。
【０１２１】
１．６．用途等
本実施形態の液体組成物の用途は、特に限定されないが、塗料、インキ、インクジェットインク等として用いられてもよい。係る用途に使用される際には、適宜に希釈、濃縮等を行って用いてもよい。さらに、液体組成物から、ＤＮＡ担体や包接担体を除去して用いてもよい。
【０１２２】
例えば、本実施形態の液体組成物は、溶媒として水を含む（水系の）インクジェットインクとして用いることができる。また、本実施形態の液体組成物は、溶媒として有機溶剤を含む（油系の）インクジェットインクとして用いることができる。
【０１２３】
本実施形態の液体組成物をインクジェットインクとして用いる場合には、例えば、組成や配合を調節することで、粘度を好ましくは２０ｍＰａ・ｓ以下、より好ましくは３〜１５ｍＰａ・ｓとする。また、本実施形態の液体組成物をインクジェットインクとして用いる場合には、そのまま用いてもよいが、液体組成物から適宜の手段によりＤＮＡ担体や包接担体を除去（回収）して用いてもよい。このような除去手段としては、フィルターによる捕集や、担体が磁性体を含む場合には磁力の印可による捕集が挙げられる。また、このようなＤＮＡ担体や包接担体の除去（回収）手段は、インクジェット記録装置に設けられてもよく、インクジェット記録装置のノズルから吐出されるまでの任意の段階で行われるようにしてもよい。
【０１２４】
１．７．作用効果等
本実施形態の液体組成物は、デオキシリボ核酸、及び／又は、修飾デオキシリボ核酸によって、平板状の骨格を有する分子をトラップし、ＤＮＡ担体に捕集することができる。これにより、色材に由来する異物（例えば色素分子類似体）を除去ないし低減することができ、色材に由来する異物を発生させにくいので、保存安定性が良好である。
【０１２５】
このような本実施形態の液体組成物の効果は、溶媒が水系である場合、ＤＮＡ担体がＤＮＡを担持していると顕著となる。また、本実施形態の液体組成物の効果は、溶媒が油系である場合、ＤＮＡ担体が修飾ＤＮＡを担持していると顕著となる。さらに本実施形態の液体組成物の効果は、ＤＮＡ担体がＤＮＡ及び修飾ＤＮＡを担持している場合には、溶媒が水系である場合でも油系である場合でも顕著となる。
【０１２６】
一方、本実施形態の液体組成物のＤＮＡ担体に包接化合物が担持された場合、及び、本実施形態の液体組成物に包接担体が含有された場合には、上述の効果に加えて、樹脂に由来する不純物、液体組成物に容器等から溶解した疎水性基を有する分子、微量の色素分子、及び／又は、色素類似体等を、包接化合物によってトラップすることができ、包接担体に捕集することができる。
【０１２７】
なお、上述の有機溶剤は、疎水基を有しているため、溶媒の疎水基を包接化合物がトラップする場合もあるが、包接化合物の内部空洞の大きさを選択する等により、液体組成物が油系である場合でも係る効果を得ることができる。またそのため、係る効果は、液体組成物が水系である場合により得られ易い。
【０１２８】
また、本実施形態の液体組成物をインクジェットインクとして用いる場合には、色素類似体に由来する異物、顔料のスタック構造から脱離した微量の色素分子に由来する異物、
樹脂の不純物に由来する異物、インクジェット記録装置の部材から液体組成物（インク）に溶出した不純物（例えば、ステアリン酸（塩））に由来する異物、及び／又は、これらの不純物が混合してなる異物をＤＮＡ担体や包接担体によってトラップすることができ、インクジェット記録装置内で異物を発生しにくくすることができる。さらに、係る不純物をトラップしたＤＮＡ担体や包接担体は、容易に回収することができる。そのため、本実施形態の液体組成物（インクジェットインク）によれば、保存安定性がよいとともに、インクジェット記録における吐出安定性を良好に保ち、高品質の記録を行うことができる。
【０１２９】
２．液体の精製方法
本実施形態の液体の精製方法は、混合工程と、回収工程と、を含む。本実施形態の精製方法によって精製される液体は、平板状の骨格を有する分子からなる色材、及び溶媒を含む。係る色材及び溶媒は、上述の「１．液体組成物」の項で説明したと同様であり、詳細な説明を省略する。
【０１３０】
また、本実施形態の精製方法によって精製される液体は、平板状の骨格を有する分子からなる色材以外の色材、樹脂、界面活性剤、重合開始剤、キレート剤、防腐剤、ｐＨ調整剤、粘度調整剤、溶解助剤、酸化防止剤、防黴剤等が挙げられ、液体組成物の用途に応じて適宜配合することができる。本実施形態の精製方法によって精製される液体は、例えば、上述の「１．液体組成物」の項で述べた液体組成物から、ＤＮＡ担体や包接担体を除いたものに相当する。
【０１３１】
２．１．混合工程
混合工程では、精製する対象である液体に対して、ＤＮＡ担体、又は、ＤＮＡ担体及び包接担体を混合する。ＤＮＡ担体及び包接担体は、「１．２．ＤＮＡ担体」、「１．４．４．包接担体」、「１．５．ＤＮＡ担体の変形」で説明したと同様であり、詳細な説明を省略する。なお、「２．液体の精製方法」項では、ＤＮＡ担体及び包接担体を合わせてＤＮＡ担体等と称することがある。
【０１３２】
混合工程は、ＤＮＡ担体等が液体に接触すればよく、液体と、ＤＮＡ担体等とを混合できれば、いかなる態様で行われてもよい。例えば、容器に液体を入れた状態で、ＤＮＡ担体を粉体又は分散体として該容器に入れて、必要に応じて振とう、撹拌をして行ってもよい。また、ＤＮＡ担体等をカラムに充填して固定相とし、液体を流動相として、係るカラムに流通させることによって混合工程としてもよい。さらに、ＤＮＡ担体等が磁性体を含む場合には、液体を入れた容器にＤＮＡ担体等を入れて、外部から磁力を印可してＤＮＡ担体等を揺動させることで混合してもよい。なお、ＤＮＡ担体等を分散体として混合する場合には、液体の溶媒と相溶する分散溶媒を用いることが好ましい。
【０１３３】
混合工程を行うことにより、液体中の不純物をＤＮＡ担体にトラップすることができる。具体的なトラップの態様は、ＤＮＡ担体により、色素類似体等がトラップされ、液体に樹脂の残モノマー等が含まれている場合であって、ＤＮＡ担体に包接化合物が担持されているか、混合工程で包接担体を混合する場合には、ＤＮＡ担体及び／又は包接担体によって残モノマー等がトラップされる。
【０１３４】
混合工程は、加熱及び／又は冷却されて行われてもよい。混合工程における温度を変化させることで、ＤＮＡや包接化合物と不純物とがトラップ（インターカレート又は包接）された状態と、ＤＮＡや包接化合物と不純物とがリリース（脱インターカレート又は放出）された状態との間の平衡定数を変化させることができるため、不純物を除去する効率を調節することができる。また、混合工程の温度と、回収工程の温度とを異なる温度としてもよく、平衡定数等を考慮して適宜に設計され得る。
【０１３５】
混合工程においてトラップされた不純物は、ＤＮＡ担体等からリリース（放出）されにくく、液体とＤＮＡ担体等とが分離する際には不純物は、ＤＮＡ担体等とともに液体中から取り除かれることになる。
【０１３６】
２．２．回収工程
回収工程では、ＤＮＡ担体等が混合された液体から、ＤＮＡ担体等を回収する。回収工程は、混合工程の後に行われる。ここで回収とは、ＤＮＡ担体等を、液体から取り出した状態と、液体中で集める状態の両者を含む。したがって、回収工程では、必ずしも液体とＤＮＡ担体等とを分離する必要はない。
【０１３７】
回収工程は、例えば、ＤＮＡ担体等をフィルターにより捕集することで行うことができる。フィルターとしては、ＤＮＡ担体等を捕集できる程度の目開きを有するものであれば何ら限定されない。また、回収工程は、ＤＮＡ担体等が磁性体を含む場合には、混合工程で得られた混合物に対して磁力を印可することにより行われてもよい。磁力は、例えば永久磁石、電磁石等により印可することができ、必要に応じて、磁力の揺動等を行ってもよい。
【０１３８】
より具体的な例として、回収工程は、管（チューブ）等の流路にフィルターを設け、係る流路に混合工程で得られた混合物を流すことにより行うことができる。また、例えば、回収工程は、混合工程で得られた混合物を流す流路に、流路の外側から磁力を印可することで行うことができる。これにより、ＤＮＡ担体等は少なくとも液体内で固定され回収される。
【０１３９】
このようにして回収されたＤＮＡ担体等は、適宜の方法によって液体から分離されてもよく、必要に応じて、再生して利用することができる。
【０１４０】
２．３．作用効果等
本実施形態の液体の精製方法によれば、液体に含まれる色材に由来する異物を効果的に除去ないし低減することができる。すなわち、混合工程においてデオキシリボ核酸、及び／又は、修飾デオキシリボ核酸によって、平板状の骨格を有する分子をトラップし、ＤＮＡ担体に捕集し、回収工程においてＤＮＡ担体を回収することができる。これにより、液体から色材に由来する異物（例えば色素分子の類似体）を除去ないし低減することができ、効果的に液体を精製することができる。
【０１４１】
また、混合工程において、ＤＮＡ担体に包接化合物が担持されているか、混合工程で包接担体を混合する場合には、色材に由来する不純物の他にも、液体に樹脂が含まれる際の残モノマー等の不純物、及び／又は、液体に容器等の外部から溶解した疎水性基を有する分子等の不純物をトラップでき、ＤＮＡ担体等を回収することができる。これにより、各種の不純物を除去ないし低減することができ、効果的に液体を精製することができる。
【０１４２】
２．４．インクジェットインクの精製方法
本実施形態の液体の精製方法は、液体がインクジェットインクである場合にも好適に適用できる。液体がインクジェットインクである場合においても混合工程や回収工程は上記と同様に行うことができるが、さらに、インクジェット記録装置において、本実施形態の精製方法を行うこともできる。
【０１４３】
インクジェット記録装置としては、特に限定されないが、例えば、所定の画像に対応してノズルからのインクの吐出タイミング及びノズルと媒体との相対位置を制御して、媒体の所定の位置にインクを付着させることができるものである。ノズルからのインクの吐出方式も限定されず、例えば、静電吸引方式、ピエゾ方式、サーマルジェット方式等であれ
ばよい。また、ノズルと媒体の相対位置を変化させる方式として、いわゆるシリアル型であってもライン型であってもよい。なお典型的なインクジェット記録装置としては、インクジェット式記録ヘッド、本体、トレイ、ヘッド駆動機構、及びキャリッジを備えたものを例示できる。インクジェット式記録ヘッドは、複数のノズルを有しており、ノズルは付属又は別体のインクカートリッジ（インク収容容器）に連通して、係るカートリッジのインクを吐出する。
【０１４４】
このようなインクジェット記録装置において、液体（インクジェットインク）を精製する場合、精製方法における混合工程は、カートリッジに液体を導入する前、カートリッジに液体を入れた状態、インク流路の途中、等において行うことができる。そして、このようなインクジェット記録装置において、液体（インクジェットインク）を精製する場合、精製方法における回収工程は、インクカートリッジ、インク流路等において行うことができる。
【０１４５】
なお、ここで「インク流路」とは、インクジェット記録装置において、インクを流通させるための流路をいう。インク流路としては、例えば、インクを貯留するインク収容容器からインクジェット式記録ヘッドにインクを供給するためのインク供給路や、記録ヘッド内においてインクをノズル開口部まで流通させるための流路が挙げられる。
【０１４６】
一例として、インクジェットインクの精製方法の混合工程をインクカートリッジで行い、インクカートリッジのインク排出口にフィルターを設けるか、外部から磁力を印可して回収工程を行ってもよい。また、一例として、インクジェットインクの精製方法の混合工程をインクカートリッジで行い、インクカートリッジから記録ヘッドまでのインク流路にフィルターを設けるか、外部から磁力を印可して回収工程を行ってもよい。
【０１４７】
インクジェットインクは、微細な記録ヘッドから吐出されて用いられるため、異物の生成を抑制する要請が非常に強い。そのため、インク流路の終端であるノズルの近傍まで異物が発生しにくくすることが望ましい。既に述べたが、色素類似体は、色素分子のスタックから経時的に遊離するため、インクジェットインクにおいては、ＤＮＡ担体等を回収するタイミングは、できるだけ吐出に近い方が好ましい。したがって、精製方法における回収工程のタイミングは、記録ヘッドの機能を損なわない範囲で遅いほどよい。
【０１４８】
同様の観点から、インクジェット記録装置にインクジェットインクを充填した状態で長期間使用せずに放置する場合においても、回収工程は、インクジェット記録装置による記録を再開する直前に行うことが好ましい。このようにすれば、装置を使用しない期間は混合工程を経た状態で経過するため、経時的に増加する不純物をトラップし続けることができ、異物の発生を抑制することができる。
【０１４９】
３．実施例
以下、本発明を実施例に基づいてさらに具体的に説明するが、本発明はこれらの実施例に限定されるものではない。なお、実施例、比較例中の「部」および「％」は、特に断らない限り質量基準である。
【０１５０】
３．１．水性インクの調製
表１に示す水性インクは、下記に従って作製した。表１に示す材料を、表１に示す含有量（単位：質量％）で、それぞれ混合し十分に撹拌した。この混合液を孔径５μｍの金属フィルターでろ過した後、真空ポンプを用いて脱気処理して、実施例及び比較例で用いる各水性インクを得た。なお、表１に示す各成分の略称は以下の通りである。
・ウレタン樹脂（第一工業製薬株式会社製、商品名「スーパーフレックス１５０」
・ＢＹＫ３４８（ビックケミージャパン株式会社製）
【０１５１】
【表１】
2016104826.tif 000002
【０１５２】
また、表２に示す水性インクは、下記に従って作製した。まず、分散染料としてＣ．Ｉ．ディスパースレッド６０（ＤＲ６０）と、アニオン性界面活性剤としてのリグニンスルホン酸ナトリウムホルマリン縮合物（日本製紙ケミカル社製、商品名「パールレックスＤＰ」）と、イオン交換水とからなる混合物を、０．２ｍｍ径ガラスビーズを用いてサンドミルにて、冷却下、約１５時間分散処理を行った。分散処理後、イオン交換水を用いて希釈し、次いで、該分散液をガラス繊維濾紙ＧＣ−５０（東洋濾紙株式会社製、フィルター孔径０．５μｍ）でろ過し、粒子サイズの大きい成分を除去することで水性分散体を得た。次に、上記のようにして得られた水性分散体と、表２に示す材料とを所定の割合で混合することにより、各水性インクを得た。
【０１５３】
【表２】
2016104826.tif 000003
【０１５４】
３．２．油性インクの調製
表３に示す油性インクを、下記に従って作製した。まず容器に、表３に示す含有量（単位：質量％）で、有機溶剤を混合し、スターラーを用いて３０分間撹拌した。次に、得られた混合溶剤の一部を取り分けて、Ｓｏｌｓｐｅｒｓｅ３７５００（ＬＵＢＲＩＺＯＬ社製）およびシアン顔料（Ｃ．Ｉ．ピグメントブルー１５：３、クラリアント社製）を所定量添加して、ホモジナイザーを用いて粉砕処理した。その後、直径０．３ｍｍのジルコニアビーズを充填したビーズミルで分散処理を行うことにより、顔料分散液を得た。
【０１５５】
得られた顔料分散液に、有機溶剤の残部よび表３に記載の材料を所定量添加し、さらに１時間混合撹拌してから、５μｍのＰＴＦＥ製メンブレンフィルターを用いてろ過することで、表３に記載の各油性インクを得た。なお、表３に示す各成分の略称は以下の通りである。
・塩化ビニル−酢酸ビニル共重合体樹脂（日信化学工業株式会社製、商品名「ソルバインＣＬ」）
・ＢＹＫ３１５（ビックケミージャパン株式会社製）
・パラロイドＢ６０（ローム・アンド・ハース社製、アクリル樹脂）
・エクアミドＭ１００（出光興産株式会社製、塩化ビニル膨潤剤）
【０１５６】
【表３】
2016104826.tif 000004
【０１５７】
３．３．水性インクの精製用ＤＮＡ担体の調製
機能性ナノ磁性粒子ＦＧ  ｂｅａｄｓ（多摩川精機株式会社製：型式ＴＡＳ８８４８Ｎ１０１０）に二本鎖ＤＮＡを固定化（担持）した。固定化は、多摩川精機株式会社が提唱する実験プロトコルに従って行った。この操作により、２μｇ／ｍｇ  ｂｅａｄｓの濃度で二本鎖ＤＮＡが固定化される。
【０１５８】
このようにして作製したＤＮＡ担体（ＤＮＡビーズ）を水性インクに加えると、インク中に溶解している微量の色素分子及び色素類似体分子が、担体上に固定化された二本鎖ＤＮＡ中にインターカレートするため、インクから除去できる。
【０１５９】
３．４．油性インクの精製用脂質修飾ＤＮＡ担体の調製
パラトルエンスルホン酸−水和物の存在下で、ｎ−ドデカノールとＬ−アラニンから人工脂質を合成した。生成物は赤外線分析、核磁気共鳴の機器分析結果および元素分析値に基づき同定した。次に、上記で作製した水性インク精製用ＤＮＡ担体（ＤＮＡビーズ）中のリン酸アニオンに対して、１．２当量の人工脂質を反応させた。反応はＤＮＡビーズを含む水溶液に人工脂質水溶液を滴下することで行った。反応後、ＤＮＡビーズを反応液中から取り出し、イオン交換水を用いてＤＮＡビーズを洗浄することで、脂質が修飾されたＤＮＡビーズを得た。
【０１６０】
このようにして作製した脂質修飾ＤＮＡ担体（脂質修飾ＤＮＡビーズ）を油性インクに加えると、インク中に溶解している微量の色素分子ならびに色素類似体分子が、ビーズ上に固定化された二本鎖ＤＮＡ中にインターカレートするため、インクから除去できる。
【０１６１】
３．５．水性インクの精製用シクロデキストリンポリマー担体の調製）
α−シクロデキストリン、β−シクロデキストリン、γ−シクロデキストリンのそれぞれから成る３種類のシクロデキストリンポリマービーズ（株式会社：環境工学社製）を用いた。シクロデキストリンポリマービーズを水性インクに加えると、インク中に溶解している微量の色素分子ならびに色素類似体分子がシクロデキストリンに包接されるため除去できる。
【０１６２】
３．６．水性インクの評価
以下（１）、（２）の評価（不純物評価／保存安定性評価）を行う前に、各水性インク１００ｇに対し、１０ｍｇのＤＮＡビーズ、又はα−シクロデキストリンポリマービーズ１０ｍｇ、β−シクロデキストリンポリマービーズ１０ｍｇ、γ−シクロデキストリンポリマービーズ１０ｍｇの合計３０ｍｇを各水性インクに加え、１２時間撹拌した後、ビーズを取り除くことで各水性インクを精製した。
【０１６３】
（１）不純物の評価
上記ビーズ処理により精製した各水性インクを超遠心分離機（日立工機株式会社製  ＣＰ８０ＮＸ）により、８００００ｒｐｍ、１時間の条件で超遠心分離し、インク中の色素分散体を沈降させた後、上澄み溶液を回収した。次に、上澄み溶液を希釈溶液（純水９４％、アセトニトリル１％、１００ｍＭ酢酸アンモニウム５％）で１０００倍に希釈した後、高速液体クロマトグラフィーＵＰＬＣ（日本ウォーターズ株式会社製：ＡＣＱＩＴＹ  ＵＰＬＣ  Ｈ−Ｃｌａｓｓ）を用いてグラジエント解析を行った。解析は２９９８  ＰＤＡ（日本ウォーターズ株式会社製）を用いて行い、不純物に由来するピークが検出されるかどうかで不純物の有無を判定し、結果を表に記載した。なお、ＵＰＬＣのカラムは日本ウォーターズ社製のＯＤＳカラムＢＥＨ−Ｃ１８（１．７μｍ）を用いた。
【０１６４】
（２）保存安定性の評価
上記ビーズ処理により精製した各インク組成物４０ｇを５０ｃｃ容のガラス瓶に入れ密栓した後に、これらのガラス瓶を６０℃の恒温槽内に入れ、７日間放置した。７日後に取
り出し、室温に戻した後、ＤＶＭ−Ｅ型回転粘度計（東京計器株式会社製）を用いて２５℃での粘度を測定した。そして、事前に測定した初期粘度に対する、７日間放置後の粘度の変動率を計算した。評価基準は以下の通りであり、結果を表に記載した。
Ａ：±３％未満
Ｂ：±３％以上±５％未満
Ｃ：±５％以上
Ｄ：±１０％以上
【０１６５】
（３）目詰まり放置回復性の評価
各水性インク１００ｇに対し、１０ｍｇのＤＮＡビーズ、又はα−シクロデキストリンポリマービーズ１０ｍｇ、β−シクロデキストリンポリマービーズ１０ｍｇ、γ−シクロデキストリンポリマービーズ１０ｍｇの合計３０ｍｇを各水性インクに加え、１２時間撹拌した後、ビーズを取り除いていない各水性インク（液体組成物）を、インクジェットプリンターの専用カートリッジにそれぞれ充填した。そして、該カートリッジをインクジェットプリンターＰＸ−Ｇ９３０（セイコーエプソン株式会社製）に装着し、１０分間連続して印刷し、全てのノズルから正常にインクが吐出していることを確認した。
【０１６６】
次に、インクカートリッジを取り外し、記録ヘッドをヘッドキャップから外した状態で、５０℃の環境下に３ヶ月間放置した。放置後、全ノズルが初期と同等に吐出するまで、クリーニング動作を繰り返し、以下の判断基準により回復性を評価した。なお、液体に含まれる各種ビーズは、プリンター内で回収され、印刷に影響を与えない。評価基準は以下の通りであり、結果を表に記載した。
Ａ：ヘッドクリーニング２回以内で初期と同等に印刷できる
Ｂ：ヘッドクリーニング３回以上４回以下で初期と同等に印刷できる
Ｃ：ヘッドクリーニング５回以上１０回以下で初期と同等に印刷できる
Ｄ：ヘッドクリーニング１０回以内では初期と同等の印刷ができない
【０１６７】
（４）吐出安定性の評価
各水性インク１００ｇに対し、１０ｍｇのＤＮＡビーズ、又はα−シクロデキストリンポリマービーズ１０ｍｇ、β−シクロデキストリンポリマービーズ１０ｍｇ、γ−シクロデキストリンポリマービーズ１０ｍｇの合計３０ｍｇを各水性インクに加え、１２時間撹拌した後、ビーズを取り除いていない各水性インク（液体組成物）を、インクジェットプリンターの専用カートリッジにそれぞれ充填した。そして、該カートリッジをプリンターＰＸ−Ｇ９３０に装着して、３５℃で湿度３５％ＲＨの雰囲気下において、Ａ４版のＸｅｒｏｘ  Ｐ（商品名、富士ゼロックス株式会社製）に、マイクロソフトワード文章（文字サイズ１１、標準、ＭＳＰゴシック）を４０００字／頁の割合で、５００頁印刷を行った。５００頁目の文章に関して、下記評価基準に従って吐出安定性の評価を行った。なお、インクと共にカートリッジに充填した各種ビーズはプリンター内で回収されるため印字に影響を与えない。評価基準は以下の通りであり、結果を表に記載した。
Ａ：全く印字乱れがない
Ｂ：１〜３カ所の印字乱れがある
Ｃ：３〜９カ所の印字乱れがある
Ｄ：１０カ所以上の印字乱れがある
【０１６８】
（５）画質の評価
表１に示す各水性インク１００ｇに対し、１０ｍｇのＤＮＡビーズ、又はα−シクロデキストリンポリマービーズ１０ｍｇ、β−シクロデキストリンポリマービーズ１０ｍｇ、γ−シクロデキストリンポリマービーズ１０ｍｇの合計３０ｍｇを各水性インクに加え、１２時間撹拌した後、ビーズを取り除いていない各水性インク（液体組成物）を、インクジェットプリンターの専用カートリッジにそれぞれ充填した。そして、該カートリッジを
プリンターＰＸ−Ｇ９３０に装着して、所定の印刷パターンでＡ４版のＸｅｒｏｘ  Ｐ用紙（商品名、富士ゼロックス株式会社製）に印刷した。その後、得られた印刷物のＯＤ値をＸ−ｒｉｔｅ  ｅｙｅ−ｏｎｅ（Ｘ−ｒｉｔｅ社製）で測定した。各色の評価基準を以下に示す。なお、インクと共にカートリッジに充填した各種ビーズはプリンター内で回収されるため印字に影響を与えない。評価基準は以下の通りであり、結果を表に記載した。
Ａ：ＯＤ値が１．０以上
Ｂ：ＯＤ値が０．９５以上１．０未満
Ｃ：ＯＤ値が０．９以上０．９５未満
Ｄ：ＯＤ値が０．９未満
【０１６９】
３．７．油性インクの評価
以下（１）、（２）の評価（不純物評価／保存安定性評価）を行う前に、各油性インク１００ｇに対し、１０ｍｇの脂質修飾ＤＮＡ担体（資質修飾ＤＮＡビーズ）を油性インクに加え、１２時間撹拌した後、ビーズを取り除くことで各油性インクを精製した。
【０１７０】
（１）不純物の評価
インクの上澄み溶液の希釈にメタノールを用いた以外は、水性インクと同様の方法でＨＰＬＣ解析を行い不純物の有無を判定し、結果を表に記載した。
【０１７１】
（２）保存安定性の評価
水性インクと同様の方法でインクの保存安定性を評価した。
【０１７２】
（３）吐出安定性の評価
各インク組成物ならびに脂質修飾ＤＮＡビーズ（１０ｍｇ）を、インクジェットプリンターの専用カートリッジに充填した。そして、該カートリッジをインクジェットプリンターＳＰ−３００Ｖ（ローランドＤＧ社製）に装着して、１０時間特定パターンの印刷を連続して行った。この際、印刷時のヒーター設定温度は５０℃とし、Ｄｕｔｙ２００％の条件で光沢ポリ塩化ビニルシートＳＶ−Ｇ−１２７０Ｇ（ローランドＤＧ社製）上に印刷を行った。１０時間後に印刷した特定パターンに関して、下記評価基準に従って吐出安定性の評価を行った。なお、インクと共にカートリッジに充填した脂質修飾ＤＮＡビーズはプリンター内で回収されるため印字に影響を与えない。評価基準は以下の通りであり、結果を表に記載した。
Ａ：印字パターンに乱れがない
Ｂ：１〜３カ所、印字パターンに乱れがある
Ｃ：３〜９カ所、印字パターンに乱れがある
Ｄ：１０カ所以上、印字パターンに乱れがある
【０１７３】
なお、本明細書において「Ｄｕｔｙ値」とは、下式で算出される値である。
Ｄｕｔｙ（％）＝実吐出ドット数／（縦解像度×横解像度）×１００
（式中、「実吐出ドット数」は単位面積当たりの実ドット数であり、「縦解像度」および「横解像度」はそれぞれ単位面積当たりの解像度である。）
【０１７４】
３．８．評価結果
各表の結果から明らかなように、本発明に係る液体組成物（ビーズが混合された状態の各インク）及び液体（各インク）の精製方法によれば、インク流路における異物の発生を効果的に抑制できることが判った。また、異物の発生を抑制することにより、記録ヘッドからの吐出安定性を高く、安定した印字パターンを長期にわたって得られることが判明した。
【０１７５】
なお、実施例１、２をみると、顔料濃度を高くすると、顔料表面から溶解する不純物が
多くなることが予想できるが、ＤＮＡビーズによる精製処理により、十分に異物の発生が抑制できていることがわかる。また、実施例２、３をみるとインク中の溶剤成分の量が増えることで、顔料表面から溶解する不純物が多くなると予想できるが、溶剤の添加量を上げることで、インク中に含まれる遊離の分散樹脂成分の溶解性が向上し、分散樹脂由来の異物を抑制することができることがわかる。そのため実施例２、５、８のＢ評価は、実施例３、６、９ではＡ評価に変わったものと考えられる。なお、溶剤量の増加に伴い、顔料表面から溶解する色素分子や色素類似体といった不純物の量が多くなると予想できるが、増加分についてもＤＮＡビーズにより低減されるため、色素由来の異物の発生を抑制することができる。また、ビーズ処理がない場合（各比較例）には、不純物の溶解量が増えるため、インクの相溶性が向上する効果を打ち消してしまいインクの信頼性が悪化することが分かった（比較例３、４）。
【０１７６】
また、実施例２と３とを比較すると、溶剤量の増加により、顔料表面から溶け出す色素分子や色素類似体の量は、実施例２よりも３の方が多くなると考えられるが、そのような場合でも、ＤＮＡビーズにより、増加分が除去できることが示された。加えて、もともと顔料インク中に浮遊している遊離の分散樹脂や顔料表面からはがれた分散樹脂の溶解性が溶剤量の増加により向上し、これらの分散樹脂の凝集が抑制されていると考えられる。
【０１７７】
本発明は、上述した実施形態に限定されるものではなく、種々の変形が可能である。例えば、本発明は、実施形態で説明した構成と実質的に同一の構成（例えば、機能、方法および結果が同一の構成、あるいは目的および効果が同一の構成）を含む。また、本発明は、実施形態で説明した構成の本質的でない部分を置き換えた構成を含む。また、本発明は、実施形態で説明した構成と同一の作用効果を奏する構成または同一の目的を達成することができる構成を含む。また、本発明は、実施形態で説明した構成に公知技術を付加した構成を含む。